(57)【特許請求の範囲】
【請求項１】
支持体の一方の面に、少なくともマゼンタ熱転写層とシアン熱転写層とが支持体の長手方向に面順次に繰り返し設けられている熱転写記録媒体であって、マゼンタ熱転写層とシアン熱転写層のそれぞれは２種以上の染料を含んでいて、マゼンタ熱転写層に含まれている全染料の１〜１０重量％を占める染料Ａと、シアン熱転写層に含まれている全染料の２０〜８０重量％を占める染料Ｂとが同一の染料であり、前記染料Ａの重量をＡｍ、前記染料Ｂの重量をＡｃとしたとき、その比（Ａｃ／Ａｍ）が１〜２０であり、前記染料Ａおよび前記染料Ｂがアントラキノン系染料であることを特徴とする熱転写記録媒体。
【発明の詳細な説明】
【技術分野】
【０００１】
本発明は、被熱転写体に文字または画像を熱転写記録するための熱転写層を有する熱転写記録媒体に関する。
【背景技術】
【０００２】
従来から、文字または画像等を被熱転写体に熱転写記録する方式として、昇華型熱転写方式や溶融型熱転写方式が採用されている。
昇華型熱転写方式は、支持体上に染料やバインダー等を含む熱転写層等を設けた熱転写記録媒体の熱転写層表面と、他の支持体上に染料を受容する受容層を設けた被熱転写体の受容層表面とを互いに重ね合わせ、熱転写記録媒体の熱転写層を設けていない面から文字または画像情報により温度制御されたサーマルヘッド等により加熱することで、熱転写層中の染料を昇華させ、受容層へ移行させることで、所望の文字または画像を形成する。
一方、溶融型熱転写方式は、支持体上に顔料やワックス等を含む熱溶融性の熱転写層を設けた熱転写記録媒体の熱転写層表面と、他の支持体上に受容層を設けた被熱転写体の受容層表面とを互いに重ね合わせ、サーマルヘッド等により加熱することで、受容層に熱転写層を融着させ、受容層側へ転移させることで、所望の文字または画像を形成する。
上記の熱転写方式のうち、昇華型熱転写方式は、文字や図表等のモノクロプリントや、デジタルカメラ画像またはコンピューターグラフィックス画像等のカラープリントに広く採用されている。
【０００３】
ところで、昇華型熱転写方式の熱転写記録においては、プリンターにより被熱転写体に印画された熱転写画像の観察光源依存性が問題となることがある。つまり、観察光源の種類によって、熱転写記録された画像の色彩が大きく変化してしまうという色再現性の問題を抱えており、重大な欠点となることがある。
【０００４】
色再現性の問題を解決するための技術としては、シアン熱転写層中に含有させる染料をＣ．Ｉ．ソルベントブルー６３及びＣ．Ｉ．ソルベントブルー３６として熱転写シート（熱転写記録媒体）を作製し、印画に際して付与される熱エネルギーが少ない場合でも良好な発色濃度を与え、かつ非常に優れた広範囲の色再現を実現することを狙った技術がある（例えば、特許文献１参照。）。
【先行技術文献】
【特許文献】
【０００５】
【特許文献１】特開昭６２−２５５１８９号公報
【発明の概要】
【発明が解決しようとする課題】
【０００６】
色再現性の改良を狙った技術としては、上記特許文献１に開示されているような技術を初めとして様々なものが提案されているが、何れのものも観察光源依存性を軽減させることによって色再現性を向上させようとするものではなく、観察光源の種類によって熱転写画像の色彩が大きく変化してしまうという問題は依然として解決されていなかった。
【０００７】
本発明は、熱転写記録媒体における上述の問題点を解決するものであり、観察光源依存性の低い、色再現性良好な熱転写画像の記録が可能な熱転写記録媒体を提供することを目的とする。
【課題を解決するための手段】
【０００８】
本発明者らは、上記従来技術の問題点に鑑み、支持体の一方の面に、少なくともマゼンタ熱転写層とシアン熱転写層とが支持体の長手方向に面順次に繰り返し設けられている熱転写記録媒体において、シアン熱転写層中に含有させる染料を、マゼンタ熱転写層にも特定量混合させることで、上記課題を達成できることを見出し、本発明を完成するに至った。
【０００９】
すなわち、請求項１記載の発明は、支持体の一方の面に、少なくともマゼンタ熱転写層とシアン熱転写層とが支持体の長手方向に面順次に繰り返し設けられている熱転写記録媒体であって、マゼンタ熱転写層とシアン熱転写層のそれぞれは２種以上の染料を含んでいて、マゼンタ熱転写層に含まれている全染料の１〜１０重量％を占める染料Ａと、シアン熱転写層に含まれている全染料の２０〜８０重量％を占める染料Ｂとが同一の染料であり、前記染料Ａの重量をＡｍ、前記染料Ｂの重量をＡｃとしたとき、その比（Ａｃ／Ａｍ）が１〜２０であり、前記染料Ａおよび前記染料Ｂがアントラキノン系染料であることを特徴とする熱転写記録媒体である。
【発明の効果】
【００１２】
本発明の熱転写記録媒体は、支持体の一方の面に、少なくともマゼンタ熱転写層とシアン熱転写層とが支持体の長手方向に面順次に繰り返し設けられている熱転写記録媒体であって、マゼンタ熱転写層とシアン熱転写層のそれぞれは２種以上の染料を含んでいて、マゼンタ熱転写層に含まれている全染料の１〜１０重量％を占める染料Ａと、シアン熱転写層に含まれている全染料の２０〜８０重量％を占める染料Ｂとが同一の染料であるので、観察光源依存性の極めて低い、色再現性良好な熱転写記録が可能となる。
【図面の簡単な説明】
【００１３】
【図１】本発明の熱転写記録媒体の概略の断面構成を示す説明図である。
【発明を実施するための形態】
【００１４】
以下、本発明の熱転写記録媒体についてさらに詳細に説明する。熱転写記録媒体１は、図示の如く、支持体２の一方の面に、マゼンタ熱転写層３とシアン熱転写層４とイエロー熱転写層５とが支持体２の長手方向に面順次に繰り返し設けられてなるものである。図中、６は各色相を呈する熱転写層により被熱転写体上に記録された転写画像上に転写され、その下部に位置する転写画像を保護するための熱転写性の保護層である。
【００１５】
支持体２としては、従来から熱転写記録媒体の支持基材として使用されているものと同等なものを使用することができるが、機械的強度、柔軟性、耐熱性等に優れるものが好ましい。具体的には、ポリエチレンテレフタレート、ポリエチレンナフタレート、ポリプロピレン、セロファン、ポリカーボネート、ポリ塩化ビニル、ポリスチレン、ポリイミド、ナイロン、ポリ塩化ビニリデン等からなるプラスチックフィルムや、コンデンサーペーパー、パラフィン紙等の紙類を挙げることができる。これらの中では、ポリエチレンテレフタレートからなるフィルムが好ましく用いられる。支持体２の厚みは２〜２５μｍ程度であればよいが、２〜１２μｍ程度であればより好ましい。
【００１６】
このような支持体２のサーマルヘッドからの熱による熱収縮や、サーマルヘッドとの摩擦による破断を防止するために、後述する熱転写層３、４、５や保護層６が設けられてい
る面とは反対側の面に耐熱滑性層を設けるようにしてもよい。
【００１７】
耐熱滑性層の構成材料としては、セルロース系樹脂、ポリエステル系樹脂、アクリル系樹脂、ビニル樹脂、ポリウレタン系樹脂等を挙げることができる。耐熱性を向上させる目的で、これらの樹脂と共に架橋剤を用いるようにしてもよい。また、滑性を向上させる目的でシリコーンオイル等の滑剤等を層中に含有させるようにしてもよいし、上記樹脂をシリコーン変性したものを用いるようにしてもよい。
【００１８】
また、支持体とこの耐熱滑性層との間の密着性を向上させるために、支持体２上に易接着層を設け、その上に耐熱滑性層を設けるようにしてもよい。耐熱滑性層を設けないで、支持体のサーマルヘッドと接する面の表面粗さを種々の方法で調整することで耐熱性や滑性を向上させるようにしてもよい。
【００１９】
このような支持体２上に設けられている熱転写層３、４、５は、そこに含まれている染料を被熱転写体に移行させたり、或いは、その一部を選択的に被熱転写体に転移させることにより、所望の熱転写画像を記録するための、染料とバインダーを主体としてなる熱転移性の層である。
【００２０】
上記染料としては従来公知のものを用いることができる。例えば、イエロー系の染料としては、カヤセットイエローＡＧ、カヤセットイエローＴＤＮ、ＰＹＴ５２、プラストイエロー８０４０、ホロンブリリアントイエローＳ６ＧＬＰＩ等が挙げられる。マゼンタ系の染料としては、カヤセットレッドＢ、カヤセットレッド１３０、セレスレッド７Ｂ、マクロレックスレッドバイオレットＲ、Ｃ．Ｉ．ディスパースレッド６０等が挙げられる。また、シアン系の染料としては、カヤセットブルー７１４、セレスブルーＧＮ、ＭＳブルー５０、ＴＳＤ−４４、Ｃ．Ｉ．ソルベントブルー６３、Ｃ．Ｉ．ソルベントブルー３６等を挙げることができる。用いられる染料は必ずしもこれらに限定されるものではない。
【００２１】
本発明の熱転写記録媒体１においては、支持体２の一方の面に設けられている熱転写層３、４、５の中、マゼンタ熱転写層３およびシアン熱転写層４のそれぞれは２種以上の染料を含んでいて、マゼンタ熱転写層３に含まれる２種以上の染料のうち、マゼンタ熱転写層３に含まれる全染料の１〜１０重量％を占める染料Ａと、シアン熱転写層４に含まれる２以上の染料のうち、シアン熱転写層４に含まれる全染料の２０〜８０重量％を占める染料Ｂとが同一の染料となるようにしてある。
このように、シアン熱転写層４に特定量使用している染料を、マゼンタ熱転写層３にも特定量混合させることで、これらの熱転写層によって熱転写記録される転写画像の観察光源依存性を軽減させることができ、良好な熱転写記録が行われるようになる。
【００２２】
また、マゼンタ染料層に含まれる２種以上の染料のうち、全染料中の１〜１０重量％を占める染料を染料Ａとし、シアン熱転写層に含まれる２種以上の染料のうち、全染料中の２０〜８０重量％を占める染料を染料Ｂとしたとき、染料Ａの重量（Ａｍ）と染料Ｂの重量（Ａｃ）との比（Ａｃ／Ａｍ）を１〜２０とすることが好ましい。マゼンタ熱転写層３およびシアン熱転写層４に含まれる同一の染料の重量の比をこのような範囲にすることで、観察光源依存性をさらに軽減することができる。
【００２３】
染料Ａおよび染料Ｂに用いられる染料は同一の染料であればよく、上記した公知の染料を用いることができる。これらの中では、染料Ａおよび染料Ｂがアントラキノン系染料またはインドアニリン系染料である場合には、観察光源依存性をさらに軽減することができる。
【００２４】
一方、このような染料との組み合わせで用いられるバインダーとしては、ポリビニルア
セタール樹脂、ポリビニルブチラール樹脂、ポリエステル樹脂、フェノキシ樹脂、スチレン−アクリルニトリル共重合樹脂、エチルセルロース、ヒドロキシエチルセルロース、ポリカーボネート等の耐熱性、染料移行性等に優れる樹脂が挙げられる。
【００２５】
このようなバインダーのガラス転移温度は、５０℃以上が好ましい。ガラス転移温度が５０℃未満であると、熱転写時に熱転写層が被熱転写体に融着し易くなったり、熱転写記録媒体の保存性に問題が生じ易くなるため好ましくない。さらに、熱転写層に含まれる染料とバインダーとの比率は、１００：５０〜１００：３００程度が好ましい。
【００２６】
この熱転写層中には、耐熱性を向上させる目的で上記した樹脂と共に架橋剤を用いるようにしてもよい。架橋剤を併用することで耐熱性が向上し、熱転写記録媒体の熱による変形を防止することができる。架橋剤としてはポリイソシアネートが挙げられるが、これをアクリル系、ウレタン系、ポリエステル系のポリオール樹脂やセルロース系樹脂、アセタール樹脂等と組合せて用いればよい。
【００２７】
また、熱転写層中には離型剤を含有させるようにしてもよい。離型剤を含有させると、熱転写層表面の離型性がさらに向上するようになる。離型剤としては、例えば、シリコーン系、フッ素系、リン酸エステル系の各種オイルや界面活性剤、さらには金属酸化物、シリカ等の各種フィラー等が使用できる。中でも、シリコーンオイルを使用することが好ましい。
【００２８】
熱転写層３、４、５の膜厚は０．２〜５．０μｍ程度でよいが、０．４〜３．０μｍ程度であればより好ましい。０．２μｍを下回ると十分な発色感度が得られ難くなり、また、５．０μｍを越えると発色感度が悪くなり易い。
【００２９】
また、熱転写層は微粒子を含有していても良い。このような微粒子としては、例えば、タルク、クレー、カオリン、酸化マグネシウム、水酸化マグネシウム、炭酸カルシウム等の無機系微粒子や、ポリエチレン粒子、ポリプロピレン粒子、ポリスチレン粒子、シリコーン粒子等の有機系微粒子が挙げられる。
【００３０】
また、熱転写層と支持体との密着性を向上させるために、中間層として易接着層を設けるようにしてもよい。その他、熱転写層には、必要に応じて、界面活性剤、ブロッキング防止剤、酸化防止剤、紫外線吸収剤、帯電防止剤等を添加しておいてもよく、さらにはブロッキング防止、酸化防止、紫外線吸収、帯電防止等の機能を有する層を積層するようにしてもよい。
【００３１】
このような構成の熱転写層３、４、５は、熱転写層形成用の塗液をバーコート、ブレードコート、エアナイフコート、グラビアコート、ロールコート等のウェットコーティング法によって支持体２上に塗布し、しかる後に乾燥して形成すればよい。
【００３２】
以上のような構成になる本発明の熱転写記録媒体により所望の転写画像を記録するための被熱転写体は、支持体上に少なくとも受容層を設けてなるものである。支持体としては、従来の熱転写記録媒体の支持基材として使用されているものと同等なものを使用することができるが、機械的強度、柔軟性、耐熱性等に優れるものが好ましい。具体的には、ポリエチレンテレフタレート、ポリエチレンナフタレート等のポリエステルや、ポリエチレン、ポリ塩化ビニル、ポリカーボネート、ポリエステル、ポリサルファン、ポリイミド、ポリビニルアルコール、芳香族ポリアミド、アラミド等からなるプラスチックフィルムや、上質紙、コート紙、合成紙等の紙基材等が挙げられる。このような支持体の厚みには特に限定はないが、一般的には２５〜２５０μｍ程度であればよい。７５〜２００μｍ程度であればより好ましい。
【００３３】
また、受容層の構成材料としては、熱転写記録媒体の熱転写層が昇華性染料を含有するものである場合には、例えば、昇華性染料に対して染着性を有するブチラール樹脂、ポリエチレン、ポリウレタン、ポリプロピレン、ポリ塩化ビニル、ポリブタジエン、ポリ酢酸ビニル、塩化ビニル−酢酸ビニル共重合体、エチレン−酢酸ビニル共重合体、ポリアミド、ポリエステル、ポリカプロラクトン、ポリビニルアセタール、エポキシ、或いはこれらの変性樹脂やブレンド品等の熱可塑性樹脂や、これらの架橋生成物等を使用することができる。これらは単独でも２種以上を混合して用いるようにしてもよい。受容層の膜厚は、薄すぎると転写記録された画像の反射濃度が低下し、十分な画像を形成することが難しくなる。一方、厚すぎると色のにじみ等が発生し易くなり、画像品質が低下し易くなる。従って、一般的には１〜３０μｍ程度、好ましくは３〜１０μｍ程度の膜厚とする。
【００３４】
上述したような構成材料を主体としてなる受容層には、画像形成時の被熱転写体への熱融着を防止する目的で、種々の離型剤を含有させておくことが好ましい。このような離型剤としては、公知の離型剤を適宜選択して使用することができる。例えば、シリコーン系、フッ素系、リン酸エステル系の各種オイルや界面活性剤、さらには金属酸化物、シリカ等の各種フィラー等が使用できる。中でも、シリコーンオイルを使用することが好ましい。また、その添加量は、受容層の構成条件により異なるが、一般的には、１〜３０重量％程度の割合で配合することが好ましい。
【００３５】
他方、熱転写記録媒体を構成する熱転写性の保護層６は、上述したように、各色相を呈する熱転写層３、４、５により被熱転写体上に記録された転写画像を保護するための層である。この保護層６は、熱転写方式により熱転写記録媒体側から剥離して被熱転写体上に転写されるようになっていると共に、被熱転写体においてその下部に位置する転写画像を保護する機能を有している必要がある。
【００３６】
この保護層は、保護機能を有する剥離性の単層構成のものであってもよいし、被熱転写体表面との密着性を向上させるためにその上に接着層が設けられた積層構成のものであってもよい。また、支持体から容易に転写できるように、支持体との間に離型層が設けられた構成のものであってもよい。
【００３７】
上記した離型層は、支持体側からの保護層の剥離の程度を所定の範囲内に調整し、支持体からの安定的な剥離性を確保するために設けられるものであり、剥離の程度が適当な範囲であれば必ずしも必要ではない。この離型層の構成材料としては、特に制限されるものではないが、例えば、ポリビニルアルコール、ポリビニルピロリドン、デンプン、メチルセルロース、カルボキシメチルセルロース、アルギン酸ナトリウム等の水溶性高分子、塩化ゴム、環化ゴム等の天然ゴム誘導体、天然ワックス、合成ワックス等のワックス類、ニトロセルロース、セルロース、セルロースアセテートプロピオネート等のセルロース誘導体、アクリル系、ポリウレタン系、ポリアミド系、ポリイミド系、ポリアセタール系、塩素化ポリオレフィン系、塩化ビニル−酢酸ビニル共重合体系等の熱可塑性樹脂、メラミン系、エポキシ系、ポリウレタン系、シリコーン系等の熱硬化性樹脂等が挙げられる。
【００３８】
一方、保護機能を有する剥離性の保護層は、主としてバインダーと、紫外線吸収剤や離型性や滑り性等を付与する機能性添加剤によって構成され、０．３〜３μｍ程度の厚みのものが好ましい。保護層を構成するバインダーとしては、例えば、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロ
セルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類が挙げられる。これらの中では、アクリル系樹脂、ポリエステル樹脂、セルロース誘導体、エポキシ樹脂が好ましい。
【００３９】
そして、保護層に含有させる紫外線吸収剤としては、ベンゾフェノン系、ベンゾトリアゾール系、ベンゾエート系、トリアジン系等のものが挙げられる。より具体的には、ベンゾトリアゾール系紫外線吸収剤としては、２−（２Ｈ−ベンゾトリアゾール−２−イル）−ｐ−クレゾール、２−（２Ｈ−ベンゾトリアゾール−２−イル）−４−６−ビス（１−メチル−１−フェニルエチル）フェノール、２−［５−クロロ（２Ｈ）−ベンゾトリアゾール−２−イル］−４−メチル−６−（ｔｅｒｔ−ブチル）フェノール、２−（２Ｈ−ベンゾトリアゾール−イル）−４，６−ジ−ｔｅｒｔ−ペンチルフェノール、２−（２Ｈ−ベンゾトリアゾール−２−イル）−４−（１，１，３，３−テトラメチルブチル）フェノール等やこれらの混合物、変性物、重合物、誘導体等が挙げられる。これらは単独で使用してもよく、また、複数を混合して使用してもよい。また、トリアジン系紫外線吸収剤としては、２−（４，６−ジフェニル−１，３，５−トリアジン−２−イル）−５−［（ヘキシル）オキシ］−フェノール、２−［４−［（２−ヒドロキシ−３−ドデシルオキシプロピル）オキシ］−２−ヒドロキシフェニル］−４，６−ビス（２，４−ジメチルフェニル）−１，３，５−トリアジン、２−［４−［（２−ヒドロキシ−３−トリデシルオキシプロピル）オキシ］−２−ヒドロキシフェニル］−４，６−ビス（２，４ジメチルフェニル）−１，３，５−トリアジン、２，４−ビス（２，４−ジメチルフェニル）−６−（２−ヒドロキシ−４−イソ−オクチルオキシフェニル）−ｓ−トリアジン等やこれらの混合物、変性物、重合物、誘導体等が挙げられる。これらは単独で使用してもよく、また、複数を混合して使用してもよい。
【００４０】
上記紫外線吸収剤は、バインダー１００重量部に対し、１〜２０重量部程度の割合で添加することが好ましい。添加量が１重量部未満の場合、紫外線吸収能を十分に発揮することができない場合がある。一方、２０重量部を超えて添加すると、印画物表面へのブリードアウトが生じ易くなり、転写画像の品質を損なう可能性が高くなる。
【００４１】
また、保護層に含有させる機能性添加剤としては、ストレートシリコーン、変性シリコーン等のシリコーンオイル、フルオロアルキル基またはパーフルオロアルキル基を持つ界面活性剤、リン酸エステル系に代表される離型剤、カルナバワックス、パラフィンワックス、ポリエチレンワックス、ライスワックス等のワックス類、有機または無機フィラーに代表される滑り剤等が挙げられる。その他必要に応じて、ヒンダードアミン系、Ｎｉキレート系等の光安定剤、ヒンダードフェノール系、硫黄系、肥土レジン系等の熱安定剤、水酸化アルミニウム、水酸化マグネシシウム等の難燃剤、フェノール系、イオウ系、リン系等の酸化防止剤、ブロッキング防止剤、触媒促進剤、透明性を維持する範囲での着色剤、半透明化のための光散乱剤、艶調整剤、蛍光増白剤、帯電防止剤等を添加してもよい。
【００４２】
一方、上記した接着層を構成するバインダーとしては、ポリスチレン、ポリはα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム
、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類が挙げられる。特に、アクリル系樹脂、セルロース誘導体が好ましい。
【００４３】
このような構成材料からなる接着層の中には、必要に応じて、シリコーンオイル、界面活性剤、離型剤、ワックス類、有機または無機フィラーに代表される滑り剤、紫外線吸収剤、光安定剤、熱安定剤、難燃剤、酸化防止剤、ブロッキング防止剤、触媒促進剤、着色剤、光散乱剤、艶調整剤、蛍光増白剤、帯電防止剤等を添加することができる。
【実施例】
【００４４】
以下、実施例について詳細に説明するが、本発明はこれらの実施例に限定されるものではない。
【００４５】
＜実施例１＞
まず、下記組成のイエロー熱転写層形成用インキ、マゼンタ熱転写層形成用インキ、及びシアン熱転写層形成用インキを調製した。続いて、裏面に耐熱滑性処理を施した厚み４．５μｍのポリエチレンテレフタレートフイルムの表面に、上記各インキからなる薄膜を塗布し、しかる後に乾燥させ、乾燥後の膜厚が１．０μｍのイエロー熱転写層、マゼンタ熱転写層、及びシアン熱転写層を面順次に設け、本発明の実施例１に係る熱転写記録媒体を得た。
【００４６】
〔イエロー熱転写層形成用インキ〕
・Ｃ．Ｉ．ソルベントイエロー９３                                ３．５部
・Ｃ．Ｉ．ソルベントイエロー１６                                １．５部
・ポリビニルアセタール樹脂
（電気化学工業社製：デンカブチラール）                              ５部
・メチルエチルケトン                                              ６０部
・トルエン                                                        ３０部
〔マゼンタ熱転写層形成用インキ〕
・Ｃ．Ｉ．ディスパースレッド６０                              ４．９５部
・Ｃ．Ｉ．ソルベントブルー６３                                ０．０５部
・ポリビニルアセタール樹脂
（電気化学工業社製：デンカブチラール）                              ５部
・メチルエチルケトン                                              ６０部
・トルエン                                                        ３０部
〔シアン熱転写層形成用インキ〕
・Ｃ．Ｉ．ソルベントブルー６３                                      １部
・Ｃ．Ｉ．ソルベントブルー３６                                      ４部
・ポリビニルアセタール樹脂
（電気化学工業社製：デンカブチラール）                              ５部
・メチルエチルケトン                                              ６０部
・トルエン                                                        ３０部
【００４７】
次に、基材シートとして発泡ポリプロピレンフィルム（厚み：５０μｍ）／接着樹脂層／コート紙（塗布量：１０８ｇ／ｍ２ ）／接着樹脂層／発泡ポリプロピレンフィルム（厚み：５０μｍ）の積層構成を有する積層シートを用い、この片方の面に下記組成の受容層用形成容インキを乾燥後の膜厚が４μｍとなるように塗布し、しかる後に乾燥させた後、４５℃で１週間のエージングを行い、受容層付きの被熱転写体を得た。
【００４８】
〔受容層形成用インキ〕
・塩化ビニル−酢酸ビニル系共重合体
（日信化学工業社製、ソルバインＡ）                                ５０部
・シリコーンオイル
（信越化学工業社製、ＫＦ３９３）                                    ２部
・メチルエチルケトン                                              ２５部
・トルエン                                                        ２５部
【００４９】
＜実施例２＞
マゼンタ熱転写層形成用インキのうち、Ｃ．Ｉ．ディスパースレッド６０を４．５部、Ｃ．Ｉ．ソルベントブルー６３を０．５部とした以外は、実施例１と同様にして、実施例２に係る熱転写記録媒体を得た。
【００５０】
＜実施例３＞
マゼンタ熱転写層形成用インキのうち、Ｃ．Ｉ．ディスパースレッド６０を４．８部、Ｃ．Ｉ．ソルベントブルー６３を０．２部とし、またシアン熱転写層形成用インキのうち、Ｃ．Ｉ．ソルベントブルー６３を４部、Ｃ．Ｉ．ソルベントブルー３６を１部とした以外は、実施例１と同様にして、実施例３に係る熱転写記録媒体を得た。
【００５１】
＜実施例４＞
マゼンタ熱転写層形成用インキのうち、Ｃ．Ｉ．ディスパースレッド６０を４．５部、Ｃ．Ｉ．ソルベントブルー６３を０．５部とし、またシアン熱転写層形成用インキのうち、Ｃ．Ｉ．ソルベントブルー６３を４部、Ｃ．Ｉ．ソルベントブルー３６を１部とした以外は、実施例１と同様にして、実施例４に係る熱転写記録媒体を得た。
【００５２】
＜実施例５＞
マゼンタ熱転写形成用インキのうち、Ｃ．Ｉ．ディスパースレッド６０を４．９部、Ｃ．Ｉ．ソルベントブルー６３を０．１部とし、またシアン熱転写層形成用インキのうち、Ｃ．Ｉ．ソルベントブルー６３を４部、Ｃ．Ｉ．ソルベントブルー３６を１部とした以外は、実施例１と同様にして、実施例５に係る熱転写記録媒体を得た。
【００５３】
＜比較例１＞
マゼンタ熱転写層形成用インキのうち、Ｃ．Ｉ．ディスパースレッド６０を４．９７５部、Ｃ．Ｉ．ソルベントブルー６３を０．０２５部とした以外は、実施例１と同様にして、比較例１に係る熱転写記録媒体を得た。
【００５４】
＜比較例２＞
マゼンタ熱転写層形成用インキのうち、Ｃ．Ｉ．ディスパースレッド６０を４．２５部、Ｃ．Ｉ．ソルベントブルー６３を０．７５部とした以外は、実施例１と同様にして、比較例２に係る熱転写記録媒体を得た。
【００５５】
＜比較例３＞
マゼンタ熱転写層形成用インキのうち、Ｃ．Ｉ．ディスパースレッド６０を４．９７５部、Ｃ．Ｉ．ソルベントブルー６３を０．０２５部とし、またシアン熱転写層形成用インキのうち、Ｃ．Ｉ．ソルベントブルー６３を４部、Ｃ．Ｉ．ソルベントブルー３６を１部とした以外は、実施例１と同様にして、比較例３に係る熱転写記録媒体を得た。
【００５６】
＜比較例４＞
マゼンタ熱転写層形成用インキのうち、Ｃ．Ｉ．ディスパースレッド６０を４．２５部、Ｃ．Ｉ．ソルベントブルー６３を０．７５部とし、またシアン熱転写層形成用インキのうち、Ｃ．Ｉ．ソルベントブルー６３を４部、Ｃ．Ｉ．ソルベントブルー３６を１部とし
た以外は、実施例１と同様にして、比較例４に係る熱転写記録媒体を得た。
【００５７】
＜比較例５＞
マゼンタ熱転写層形成用インキのうち、Ｃ．Ｉ．ディスパースレッド６０を４．９８部、Ｃ．Ｉ．ソルベントブルー６３を０．０２部とし、またシアン熱転写層形成用インキのうち、Ｃ．Ｉ．ソルベントブルー６３を０．５部、Ｃ．Ｉ．ソルベントブルー３６を４．５部とした以外は、実施例１と同様にして、比較例５に係る熱転写記録媒体を得た。
【００５８】
＜比較例６＞
マゼンタ熱転写層形成用インキのうち、Ｃ．Ｉ．ディスパースレッド６０を４．７５部、Ｃ．Ｉ．ソルベントブルー６３を０．２５部とし、またシアン熱転写層形成用インキのうち、Ｃ．Ｉ．ソルベントブルー６３を０．５部、Ｃ．Ｉ．ソルベントブルー３６を４．５部とした以外は、実施例１と同様にして、比較例６に係る熱転写記録媒体を得た。
【００５９】
＜比較例７＞
マゼンタ熱転写層形成用インキのうち、Ｃ．Ｉ．ディスパースレッド６０を４．２５部、Ｃ．Ｉ．ソルベントブルー６３を０．７５部とし、またシアン熱転写層形成用インキのうち、Ｃ．Ｉ．ソルベントブルー６３を０．５部、Ｃ．Ｉ．ソルベントブルー３６を４．５部とした以外は、実施例１と同様にして、比較例７に係る熱転写記録媒体を得た。
【００６０】
＜比較例８＞
マゼンタ熱転写層用インキ組成物のうち、Ｃ．Ｉ．ディスパースレッド６０を４．９７５部、Ｃ．Ｉ．ソルベントブルー６３を０．０２５部とし、またシアン熱転写層用インキ組成物のうち、Ｃ．Ｉ．ソルベントブルー６３を４．５部、Ｃ．Ｉ．ソルベントブルー３６を０．５部とした以外は、実施例１と同様にして、比較例８に係る熱転写記録媒体を得た。
【００６１】
＜比較例９＞
マゼンタ熱転写層形成用インキのうち、Ｃ．Ｉ．ディスパースレッド６０を４．８５部、Ｃ．Ｉ．ソルベントブルー６３を０．１５部とし、またシアン熱転写層形成用インキのうち、Ｃ．Ｉ．ソルベントブルー６３を４．５部、Ｃ．Ｉ．ソルベントブルー３６を０．５部とした以外は、実施例１と同様にして、比較例９に係る熱転写記録媒体を得た。
【００６２】
＜比較例１０＞
マゼンタ熱転写層形成用インキのうち、Ｃ．Ｉ．ディスパースレッド６０を４．７５部、Ｃ．Ｉ．ソルベントブルー６３を０．２５部とし、またシアン熱転写層形成用インキのうち、Ｃ．Ｉ．ソルベントブルー６３を４．５部、Ｃ．Ｉ．ソルベントブルー３６を０．５部とした以外は、実施例１と同様にして、比較例１０に係る熱転写記録媒体を得た。
【００６３】
＜比較例１１＞
マゼンタ熱転写層形成用インキのうち、Ｃ．Ｉ．ディスパースレッド６０を４．２５部、Ｃ．Ｉ．ソルベントブルー６３を０．７５部とし、またシアン熱転写層形成用インキのうち、Ｃ．Ｉ．ソルベントブルー６３を４．５部、Ｃ．Ｉ．ソルベントブルー３６を０．５部とした以外は、実施例１と同様にして、比較例１１に係る熱転写記録媒体を得た。
【００６４】
次に、得られた各熱転写記録媒体の熱転写層面と被熱転写体の受容層面とを重ね、サーマルヘッドを用いて染料を移行させ、各色ベタ柄画像を被熱転写体の受容層に印画した。
【００６５】
そして、得られた転写画像に対して以下の評価を行った。
【００６６】
〔画像の評価〕
得られた画像の観察光源依存性を、Ｘ−ｒｉｔｅ５２８濃度計（Ｘ−ｒｉｔｅ社製）のＤ６５光源及びＦ１１光源を照射しながらＬ＊ａ＊ｂ＊測定を行い、光源依存性が小さいものは○、やや大きいものは△、大きいものは×で評価した。結果を表１に示す。
【００６７】
【表１】
0005540629.tif 000002
【００６８】
表１に示すように、本発明の熱転写記録媒体は、それを用いて印画された画像の観察光源依存性が非常に小さいことが分かった。特にマゼンタベタ柄において、最も大きな効果を得ることができ、実施例１〜５に係る熱転写記録媒体を用いて実際に人物画や背景画を印画すると、観察光源依存性が軽減していることが確認できた。
【００６９】
これに対して、比較例１、３に係る熱転写記録媒体は、マゼンタ熱転写層に含まれるＣ．Ｉ．ソルベントブルー６３が１％未満、かつ（Ａｃ／Ａｍ）が２０より大きいので、印画された画像の観察光源依存性が大きくなることが確認できた。また比較例２、４に係る熱転写記録媒体は、マゼンタ熱転写層に含まれるＣ．Ｉ．ソルベントブルー６３が１０％より大きいので、印画された画像の観察光源依存性がやや大きくなることが確認できた。また比較例５、８に係る熱転写記録媒体は、マゼンタ熱転写層に含まれるＣ．Ｉ．ソルベントブルー６３が１％未満、かつシアン熱転写層中のＣ．Ｉ．ソルベントブルー６３が２０％未満、または８０％より大きく、かつ（Ａｃ／Ａｍ）が２０より大きいので、印画された画像の観察光源依存性が大きくなることが確認できた。また比較例６、１０に係る熱転写記録媒体は、シアン染料層中のＣ．Ｉ．ソルベントブルー６３が２０％未満、または８０％より大きいので、印画された画像の観察光源依存性がやや大きくなることが確認できた。また比較例７に係る熱転写記録媒体は、マゼンタ熱転写層に含まれるＣ．Ｉ．ソルベントブルー６３が１０％より大きく、かつシアン熱転写層中のＣ．Ｉ．ソルベントブルー６３が２０％未満で、かつ（Ａｃ／Ａｍ）が１より小さいので、印画された画像の観察光源依存性が大きくなることが確認できた。また比較例９に係る熱転写記録媒体は、シアン熱転写層中のＣ．Ｉ．ソルベントブルー６３が８０％より大きく、かつ（Ａｃ／Ａｍ）が２０より大きいので、印画された画像の観察光源依存性が大きくなることが確認できた。そして、比較例１１に係る熱転写記録媒体は、マゼンタ熱転写層に含まれるＣ．Ｉ．ソルベントブルー６３が１０％より大きく、かつ、シアン熱転写層中のＣ．Ｉ．ソルベントブルー６３が８０％より大きいので、印画された画像の観察光源依存性が大きくなることが確認できた。
【産業上の利用可能性】
【００７０】
本発明の熱転写記録媒体は、文字や図表等のモノクロプリントや、デジタルカメラ画像またはコンピューターグラフィックス画像等のカラープリントに使用される記録媒体として広く採用される。
【符号の説明】
【００７１】
１…熱転写記録媒体
２…支持体
３…マゼンタ熱転写層
４…シアン熱転写層
５…イエロー熱転写層
６…保護層
【図１】
0005540629.tif 000003